(57)【要約】【課題】基布に配設されたパイル糸を良好な状態で保持可能であるとともに、通常状態（常態）や水浸処理状態においても高いパイル糸引抜き強さを示し、かつ、割れを生じ難いバッキング材を優れた加工性で製造し得る人工芝カーペットバッキング材用組成物を提供する。【解決手段】（イ）ガラス転移温度（Ｔｇ）が−４０〜１０℃であるポリマーを含有するエマルジョンと、（ロ）アクリルエチレン共重合物エマルジョンと、を含み、（イ）エマルジョン１００質量部（固形分換算）に対して、（ロ）アクリルエチレン共重合物エマルジョンを１〜５０質量部（固形分換算）含む人工芝カーペットバッキング材用組成物である。【選択図】なし【特許請求の範囲】
【請求項１】
（イ）ガラス転移温度（Ｔｇ）が−４０〜１０℃であるポリマーを含有するエマルジョンと、
（ロ）アクリルエチレン共重合物エマルジョンと、を含み、
前記（イ）エマルジョン１００質量部（固形分換算）に対して、前記（ロ）アクリルエチレン共重合物エマルジョンを１〜５０質量部（固形分換算）含む人工芝カーペットバッキング材用組成物。
【請求項２】
前記（ロ）アクリルエチレン共重合物エマルジョンには、イオン基を有する不飽和カルボン酸とエチレンとの共重合体が含有されており、
前記（ロ）アクリルエチレン共重合物エマルジョンは、前記不飽和カルボン酸の前記イオン基が金属イオンおよび／あるいはアンモニウムイオンで部分的に中和されたアイオノマー型エマルジョンである請求項１に記載の人工芝カーペットバッキング材用組成物。
【請求項３】
前記ポリマーが、少なくとも一種の官能基で変性されたものである請求項１又は２に記載の人工芝カーペットバッキング材用組成物。
【請求項４】
前記ポリマーが、スチレン・ブタジエン系共重合体、α、β−不飽和ニトリル・共役ジエン系共重合体、及び（メタ）アクリル系共重合体からなる群より選択される少なくとも一種である請求項１〜３のいずれか一項に記載の人工芝カーペットバッキング材用組成物。
【請求項５】
前記スチレン・ブタジエン系共重合体が、カルボン酸基含有単量体に由来する構成単位を０．１〜１０．０質量％含有するものである請求項４に記載の人工芝カーペットバッキング材用組成物。
【発明の詳細な説明】
【技術分野】
【０００１】
本発明は、人工芝カーペットバッキング材用組成物に関する。更に詳しくは、基布に配設されたパイル糸の保持性に優れたバッキング材を製造することができる人工芝カーペットバッキング材用組成物に関する。
【背景技術】
【０００２】
従来、バッキング材は、繊維製品（例えば、カーペット）や人工芝の裏面に配設されて、基布からパイル糸が容易に抜けてしまうことを防止している。このバッキング材は、例えば、基布にパイル糸をタフティング（植設）した後、基布の裏面にバッキング材用の組成物を塗布し、乾燥して得られるものである。基布は、例えば、テープ状の熱可塑性樹脂を一軸延伸したフラットヤーン等を織成したものが知られており、パイル糸は、例えば、ポリエチレン、ポリエステル、ポリアミド等を延伸したものが知られている。
【０００３】
また、バッキング材、又はバッキング材を製造し得る組成物については、従来、多くの研究開発が行われている。本出願人は関連する技術として、特定のポリマーに特定の非ハロゲン系燐系難燃剤を添加したもの（例えば、特許文献１参照）、特定のポリマーに感熱ゲル化剤及び／又は架橋剤を添加したもの（例えば、特許文献２参照）を提案している。
【０００４】
【特許文献１】特開２００５−１７９６４２号公報
【特許文献２】特開２００６−１６７２９号公報
【発明の開示】
【発明が解決しようとする課題】
【０００５】
特許文献１に開示されているバッキング材は、ハロゲン系難燃剤を使用しなくとも、難燃性を有し、加工適性に優れ、更には耐熱性に優れるという利点がある。また、特許文献２に開示されているバッキング材は、塗工量の減少、乾燥時間の短縮、フクレの防止、層間接着強度の増加、更には通気性、吸音性の向上について利点がある。
【０００６】
一方、最近は、サッカーやラグビー等のスポーツの人気が高まり、各地の競技場ではこれらのスポーツが盛んに開催されている。これらのスポーツの開催機会が増えるにつれて、競技場に敷設されている人工芝のライフサイクルが短くなり、張替え作業に手間がかかるということが問題になっている。人工芝のライフサイクルが短くなることの原因としては、サッカーやラグビー等が芝の上で激しい運動をするスポーツであるため、バッキング材によってパイル糸を十分に保持することができず、比較的簡単に抜け出てしまうこと等を挙げることができる。
【０００７】
本発明は、このような従来技術の有する問題点に鑑みてなされたものであり、その課題とするところは、基布に配設されたパイル糸を良好な状態で保持可能であるとともに、通常状態（常態）や水浸処理状態においても良好なパイル糸保持性を示し、かつ、割れを生じ難いバッキング材を優れた加工性で製造し得る人工芝カーペットバッキング材用組成物を提供することにある。
【課題を解決するための手段】
【０００８】
本発明者らは上記課題を達成すべく鋭意検討した結果、特定のポリマーを含有するエマルジョンに対して、アクリルエチレン共重合物エマルジョンを所定の割合で添加することによって上記課題を達成することが可能であることを見出し、本発明を完成するに至った。
【０００９】
即ち、本発明によれば、以下に示す人工芝カーペットバッキング材用組成物が提供される。
【００１０】
［１］（イ）ガラス転移温度（Ｔｇ）が−４０〜１０℃であるポリマーを含有するエマルジョンと、（ロ）アクリルエチレン共重合物エマルジョンと、を含み、前記（イ）エマルジョン１００質量部（固形分換算）に対して、前記（ロ）アクリルエチレン共重合物エマルジョンを１〜５０質量部（固形分換算）含む人工芝カーペットバッキング材用組成物。
【００１１】
［２］前記（ロ）アクリルエチレン共重合物エマルジョンには、イオン基を有する不飽和カルボン酸とエチレンとの共重合体が含有されており、前記（ロ）アクリルエチレン共重合物エマルジョンは、前記不飽和カルボン酸の前記イオン基が金属イオンおよび／あるいはアンモニウムイオンで部分的に中和されたアイオノマー型エマルジョンである前記［１］に記載の人工芝カーペットバッキング材用組成物。
【００１２】
［３］前記ポリマーが、少なくとも一種の官能基で変性されたものである前記［１］又は［２］に記載の人工芝カーペットバッキング材用組成物。
【００１３】
［４］前記ポリマーが、スチレン・ブタジエン系共重合体、α、β−不飽和ニトリル・共役ジエン系共重合体、及び（メタ）アクリル系共重合体からなる群より選択される少なくとも一種である前記［１］〜［３］のいずれかに記載の人工芝カーペットバッキング材用組成物。
【００１４】
［５］前記スチレン・ブタジエン系共重合体が、カルボン酸基含有単量体に由来する構成単位を０．１〜１０．０質量％含有するものである前記［４］に記載の人工芝カーペットバッキング材用組成物。
【発明の効果】
【００１５】
本発明の人工芝カーペットバッキング材用組成物は、基布に配設されたパイル糸を良好な状態で保持可能であるとともに、通常状態（常態）や水浸処理状態においても良好なパイル糸引抜き強さ（人工芝抜糸力）を示し、かつ、割れを生じ難いバッキング材を優れた加工性で製造し得るといった効果を奏するものである。
【発明を実施するための最良の形態】
【００１６】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００１７】
人工芝カーペットバッキング材用組成物
本発明の人工芝カーペットバッキング材用組成物の一実施形態は、（イ）ガラス転移温度（Ｔｇ）が−４０〜１０℃であるポリマーを含有するエマルジョン（以下、「（イ）成分」ともいう）と、（ロ）アクリルエチレン共重合物エマルジョン（以下、「（ロ）成分」ともいう）とを含み、（イ）成分１００質量部（固形分換算）に対して、（ロ）成分を１〜５０質量部（固形分換算）含むものである。以下、その詳細について説明する。
【００１８】
（（イ）エマルジョン）
（イ）成分は、ガラス転移温度（Ｔｇ）が−４０〜１０℃であるポリマーを含有するエマルジョンであり、このポリマーが、液体の分散媒中に分散している乳濁液である。この分散媒としては特に制限はないが、例えば、水、アルコール等を好適例として挙げることができる。
【００１９】
（イ）成分に含有されるポリマーとしては、分散媒中に分散可能なものであれば特に制限はないが、具体例としては、天然ゴム、ブタジエンゴム、イソプレンゴム、クロロプレンゴム、ウレタンゴム、スチレン・ブタジエン系共重合体、ブタジエン・イソプレン共重合体、ブタジエン・スチレン・イソプレン共重合体、α，β−不飽和ニトリル・共役ジエン系共重合体、及び（メタ）アクリル系共重合体等を挙げることができる。なかでも、スチレン・ブタジエン系共重合体、α，β−不飽和ニトリル・共役ジエン系共重合体、及び（メタ）アクリル系共重合体からなる群より選択される少なくとも一種であることが好ましい。
【００２０】
（イ）成分に含有されるポリマーのガラス転移温度（Ｔｇ）は、−４０〜１０℃であることが必要であり、好ましくは−３５〜５℃、更に好ましくは−２５〜０℃である。ポリマーのガラス転移温度（Ｔｇ）が−４０℃未満であると、得られるバッキング材のパイル糸引抜き強さが不足する傾向にある。一方、１０℃超であると、バッキング面が割れる傾向にある。なお、ガラス転移温度（Ｔｇ）は、示差走査熱量計（ＤＳＣ）を使用する公知の方法で測定することができる。なお、本明細書において、（イ）成分に含まれるポリマーが一種類である場合における「ガラス転移温度（Ｔｇ）」とは、そのポリマーのガラス転移温度（Ｔｇ）をいう。また、（イ）成分に含まれるポリマーが二種類以上である場合における「ガラス転移温度（Ｔｇ）」とは、それらのポリマー全体のガラス転移温度（Ｔｇ）であり、それぞれのポリマーのＴｇとバッキング材用組成物中のそれぞれのポリマーの配合割合（合計１００）から、比率計算で算出する。
【００２１】
【数１】
2008088414.tif 000002
【００２２】
（イ）成分に含有されるポリマーは、少なくとも一種の官能基で変性されたものであってもよい。官能基としては、例えば、カルボン酸基、Ｎ−メチロール基、グリシジル基、水酸基、スルホン酸基等を挙げることができる。なかでも、カルボン酸基が好ましい。カルボン酸基で変性されたポリマーを用いると、（ロ）成分との反応性が良好になるという利点がある。
【００２３】
上記ポリマーが官能基で変性されたものである場合において、ポリマー全体を１００質量％とすると、この官能基モノマーの含有量は０．１〜１０．０質量％であることが好ましく、０．５〜５．０質量％であることが更に好ましい。官能基モノマーの含有量が０．１質量％未満であると、機械的安定性が不十分となり、得られるバッキング材のパイル糸引抜き強さが不足する傾向にある。一方、１０．０質量％超であると、得られたエマルジョンの粘度が高過ぎて実用に適さなくなる傾向にあると共に、コストアップとなる場合がある。
【００２４】
以下、（イ）成分に含有されるポリマーの具体例として示したポリマーのうち、（Ａ）スチレン・ブタジエン系共重合体（以下、「（Ａ）成分」ともいう）、（Ｂ）α、β−不飽和ニトリル・共役ジエン系共重合体（以下、「（Ｂ）成分」ともいう）、及び（Ｃ）（メタ）アクリル系共重合体（以下、「（Ｃ）成分」ともいう）についてそれぞれ詳細に説明する。
【００２５】
（（Ａ）スチレン・ブタジエン系共重合体）
（Ａ）成分は、スチレン・ブタジエン系共重合体である。（Ａ）成分の具体例としては、（ａ１）芳香族ビニル化合物単量体に由来する構成単位（以下、「（ａ１）構成単位」ともいう）、（ａ２）脂肪族共役ジエン系単量体に由来する構成単位（以下、「（ａ２）構成単位」ともいう）、及び（ａ３）カルボン酸基含有単量体に由来する構成単位（以下、「（ａ３）構成単位」ともいう）を含有する共重合体を挙げることができる。
【００２６】
（（ａ１）構成単位）
芳香族ビニル化合物単量体の具体例としては、スチレン、α−メチルスチレン、ｐ−メチルスチレン、ビニルトルエン、クロロスチレン等を挙げることができる。なかでも、スチレンが好ましい。これらは、一種単独で又は二種以上を組み合わせて用いることができる。なお、芳香族ビニル化合物単量体は、アミノ基、ヒドロキシル基等の官能基を有するものであってもよい。
【００２７】
アミノ基を有する芳香族ビニル化合物単量体の具体例としては、Ｎ，Ｎ−ジメチル−ｐ−アミノスチレン、Ｎ，Ｎ−ジエチル−ｐ−アミノスチレン、ジメチル（ｐ−ビニルベンジル）アミン、ジエチル（ｐ−ビニルベンジル）アミン、ジメチル（ｐ−ビニルフェネチル）アミン、ジエチル（ｐ−ビニルフェネチル）アミン、ジメチル（ｐ−ビニルベンジルオキシメチル）アミン、ジメチル［２−（ｐ−ビニルベンジルオキシ）エチル］アミン、ジエチル（ｐ−ビニルベンジルオキシメチル）アミン、ジエチル［２−（ｐ−ビニルベンジルオキシ）エチル］アミン、ジメチル（ｐ−ビニルフェネチルオキシメチル）アミン、ジメチル［２−（ｐ−ビニルフェネチルオキシ）エチル］アミン、ジエチル（ｐ−ビニルフェネチルオキシメチル）アミン、ジエチル［２−（ｐ−ビニルフェネチルオキシ）エチル］アミン、２−ビニルピリジン、３−ビニルピリジン、４−ビニルピリジン等を挙げることができる。
【００２８】
また、ヒドロキシル基を有する芳香族ビニル化合物単量体の具体例としては、ｏ−ヒドロキシスチレン、ｍ−ヒドロキシスチレン、ｐ−ヒドロキシスチレン、ｏ−ヒドロキシ−α−メチルスチレン、ｍ−ヒドロキシ−α−メチルスチレン、ｐ−ヒドロキシ−α−メチルスチレン、ｐ−ビニルベンジルアルコール等を挙げることができる。
【００２９】
（Ａ）成分に含まれる（ａ１）構成単位の割合は、（ａ１）構成単位＋（ａ２）構成単位＝１００質量％とした場合に、３０〜７０質量％であることが好ましく、４０〜６０質量％であることが更に好ましい。（ａ１）構成単位の含有割合が３０質量％未満であると、得られるバッキング材のパイル糸引抜き強さが不足する傾向にある。一方、７０質量％超であると、Ｔｇが高く樹脂状となり割れ易く、人工芝カーペットの運搬、施工時等にバッキング材が破壊するなどし、人工芝カーペットとしての性能が低下する可能性がある。
【００３０】
（（ａ２）構成単位）
脂肪族共役ジエン系単量体の具体例としては、１，３−ブタジエン、イソプレン、２−クロロ−１，３−ブタジエン、クロロプレン等を挙げることができる。なかでも、１，３−ブタジエンが好ましい。これらは、一種単独で又は二種以上を組み合わせて用いることができる。
【００３１】
（Ａ）成分に含まれる（ａ２）構成単位の割合は、（ａ１）構成単位＋（ａ２）構成単位＝１００質量％とした場合に、３０〜７０質量％であることが好ましく、３０〜６０質量％であることが更に好ましく、３５〜４５質量％であることが特に好ましい。（ａ２）構成単位の含有割合が３０質量％未満であると、Ｔｇが高く樹脂状となり割れ易く、人工芝としての性能が低くなる傾向にある。一方、７０質量％超であると、得られるバッキング材のパイル糸引抜き強さが不足する傾向にある。
【００３２】
（（ａ３）構成単位）
（Ａ）成分は、少なくとも一種の官能基で変性されたものであることが好ましい。例えば、（Ａ）成分中に（ａ３）構成単位が含有されていることが好ましい。カルボン酸基含有単量体の具体例としては、不飽和カルボン酸（そのモノエステルを含む）等を挙げることができる。不飽和カルボン酸の具体例としては、アクリル酸、メタクリル酸、クロトン酸、ケイ皮酸、マレイン酸、無水マレイン酸、フマル酸、イタコン酸、無水イタコン酸、テトラコン酸等の不飽和カルボン酸類；マレイン酸モノメチル、マレイン酸モノエチル、イタコン酸モノメチル、イタコン酸モノエチル、フタル酸モノヒドロキシレンアクリレート、ヘキサヒドロフタル酸モノ−２−アクリロイルオキシエチル、ヘキサヒドロフタル酸モノ−２−メタクリロイルオキシエチル、フタル酸、こはく酸、アジピン酸等の非重合性多価カルボン酸と、アリルアルコール、メタリルアルコール、２−ヒドロキシエチルアクリレート、２−ヒドロキシエチルメタクリレート等のヒドロキシル基含有不飽和化合物とのモノエステル等の遊離カルボキシル基含有エステル類等を挙げることができる。なかでもアクリル酸、メタクリル酸、マレイン酸、イタコン酸、２−ヒドロキシエチルアクリレート、２−ヒドロキシエチルメタクリレートが好ましい。これらは、一種単独で又は二種以上を組み合わせて用いることができる。
【００３３】
（Ａ）成分に含まれる（ａ３）構成単位の割合は、（ａ１）構成単位＋（ａ２）構成単位＋（ａ３）構成単位＝１００質量％とした場合に、０．１〜１０．０質量％であることが好ましく、０．５〜５．０質量％であることが更に好ましい。（ａ３）構成単位の含有割合が０．１質量％未満であると、機械的安定性が不十分となり、更に得られるバッキング材のパイル糸引抜き強さが不足する傾向にある。一方、１０．０質量％超であると、得られたエマルジョンの粘度が高過ぎて実用に適さなくなる傾向にあると共に、コストアップとなる場合がある。
【００３４】
（その他の構成単位（１））
（Ａ）成分には、上記の（ａ１）〜（ａ３）構成単位以外の構成単位（その他の構成単位（１））が更に含有されていてもよい。「その他の構成単位（１）」の具体例としては、芳香族ビニル化合物単量体、脂肪族共役ジエン系単量体、及びカルボン酸基含有単量体と共重合可能なその他の単量体からなる構成単位を挙げることができる。これらの単量体の具体例としては、メチル（メタ）アクリレート、エチル（メタ）アクリレート、プロピル（メタ）アクリレート、ｎ−ブチル（メタ）アクリレート、イソブチル（メタ）アクリレート、ｔ−ブチル（メタ）アクリレート、ペンチル（メタ）アクリレート、ヘキシル（メタ）アクリレート、ヘプチル（メタ）アクリレート、オクチル（メタ）アクリレート、２−エチルヘキシル（メタ）アクリレート、ノニル（メタ）アクリレート、デシル（メタ）アクリレート等の（メタ）アクリル酸エステル単量体、（メタ）アクリロニトリル等のニトリル基含有単量体、（メタ）アクリルアミド、Ｎ−メチロール（メタ）アクリルアミド、Ｎ−エチロール（メタ）アクリルアミド、ジメチル（メタ）アクリルアミド、ジエチル（メタ）アクリルアミド等の（メタ）アクリルアミド系単量体、アクリルアミドメチルプロパンスルホン酸、スチレンスルホン酸塩等のスルホン酸基含有単量体、ジビニルベンゼン、エチレングリコールジメタクリレート、イソプロピレングリコールジアクリレート、テトラメチレングリコールジメタクリレート等の二官能単量体、２−ヒドロキシエチルメタクリレート、３−ヒドロキシブチルメタクレート、２−ヒドロキシエチルアクリレート、３−ヒドロキシブチルアクリレート等の水酸基含有単量体、３−メタクリロキシプロピルメチルジメトキシシラン、３−メタクリロキシプロピルトリメトキシシラン、３−メタクリロキシプロピルトリエトキシシラン等のアルコシシラン基含有単量体を挙げることができる。なお、（Ａ）成分に含まれる「その他の構成単位（１）」の割合は、（ａ１）構成単位＋（ａ２）構成単位＋（ａ３）構成単位＋「その他の構成単位（１）」＝１００質量％とした場合に、０．１〜５０質量％であることが好ましい。
【００３５】
（（Ａ）成分の合成方法）
（Ａ）成分は、例えば、ラジカル重合開始剤の存在下で各単量体を共重合することにより合成することができる。
【００３６】
ラジカル重合開始剤としては、例えば、アゾビスイソブチロニトリル等のアゾ化合物、ベンゾイルパーオキサイド、ラウロイルパーオキサイド、ｔｅｒｔ−ブチルヒドロパーオキサイド、クメンヒドロパーオキサイド、パラメンタンヒドロパーオキサイド、ジ−ｔｅｒｔ−ブチルパーオキサイド、ジクミルパーオキサイド等の有機過酸化物、過硫酸カリウム等の無機過酸化物、及びこれら過酸化物と硫酸第一鉄とを組み合わせたレドックス系触媒等を挙げることができる。これらのラジカル重合開始剤は、一種単独で又は二種以上を組み合わせて用いることができる。
【００３７】
ラジカル重合開始剤の使用量は、単量体の全量１００質量部に対し、０．００１〜２質量部とすることが好ましい。重合方法としては塊状重合、溶液重合、懸濁重合、乳化重合等の公知の方法を採用することができる。なかでも乳化重合が特に好ましい。
【００３８】
乳化重合に使用する乳化剤としては、例えば、アニオン系界面活性剤、ノニオン系界面活性剤、カチオン系界面活性剤、両性界面活性剤等を挙げることができるが、アニオン系界面活性剤を好適に用いることができる。なかでも、炭素数１０以上の長鎖脂肪酸塩、ロジン酸塩等がより好適に用いられる。具体的には、カプリン酸、ラウリン酸、ミリスチン酸、パルミチン酸、オレイン酸、ステアリン酸のカリウム塩及び／又はナトリウム塩等を好適例として挙げることができる。また、フッ素系の界面活性剤を使用することもできる。これらの乳化剤は、一種単独で又は二種以上を組み合わせて用いることができる。
【００３９】
重合反応を行うことによって得られる（Ａ）成分の分子量を調節するために、連鎖移動剤を使用することもできる。この連鎖移動剤としては、ｔｅｒｔ−ドデシルメルカプタン、ｎ−ドデシルメルカプタン等のアルキルメルカプタン、四塩化炭素、チオグリコール類、ジテルペン、ターピノーレン、γ−テルピネン類等を使用することができる。
【００４０】
各種単量体、乳化剤、ラジカル重合開始剤、及び連鎖移動剤等は、反応容器に全量を一括投入してから重合を開始してもよいし、反応継続中に連続的又は間欠的に追加添加してもよい。重合反応は、酸素を除去した反応器を用いて行うことが好ましい。また、重合反応温度は、０〜１００℃とすることが好ましく、０〜８０℃とすることが更に好ましい。重合反応途中で、原料の添加法、温度、撹拌等の条件等を適宜変更してもよい。重合方式は、連続式であっても回分式であってもよい。重合反応時間は、０．０１〜３０時間程度とすればよい。所定の重合転化率に達した時点で、重合停止剤を添加する等によって重合反応を停止する。重合停止剤としては、ヒドロキシルアミン、Ｎ，Ｎ−ジエチルヒドロキシルアミン等のアミン化合物、ヒドロキノン等のキノン化合物等を用いることができる。
【００４１】
重合反応停止後、得られた乳化液を（イ）成分としてそのまま用いることができる。なお、必要に応じて水蒸気蒸留等の方法により未反応単量体を除去してもよい。
【００４２】
（（Ｂ）α、β−不飽和ニトリル・共役ジエン系共重合体）
（Ｂ）成分は、α、β−不飽和ニトリル・共役ジエン系共重合体である。（Ｂ）成分の具体例としては、（ｂ１）α，β−不飽和ニトリル単量体に由来する構成単位（以下、「（ｂ１）構成単位」ともいう）と、共役ジエン単量体に由来する構成単位（以下、「（ｂ２）構成単位」ともいう）と含有する共重合体を挙げることができる。
【００４３】
（（ｂ１）構成単位）
α，β−不飽和ニトリル単量体の具体例としては、アクリロニトリル、メタクリロニトリル、α−クロロアクリロニトリル、α−フルオロアクリロニトリル等を挙げることができる。なかでも、アクリロニトリル、メタクリロニトリルが好ましい。これらは、一種単独で又は二種以上を組み合わせて用いることができる。
【００４４】
（Ｂ）成分に含まれる（ｂ１）構成単位の割合は、（ｂ１）構成単位＋（ｂ２）構成単位＝１００質量％とした場合に、５〜６０質量％であることが好ましく、１５〜５５質量％であることが更に好ましく、１５〜５０質量％であることが特に好ましい。（ｂ１）構成単位の含有割合が５質量％未満であると、得られるバッキング材のパイル糸引抜き強さが不足する傾向にある。一方、含有割合が６０質量％超であると、Ｔｇが高く樹脂状となり割れ易く、人工芝カーペットの運搬、施工時等にバッキング材が破壊するなどし、人工芝カーペットとしての性能が低下する可能性がある。
【００４５】
（（ｂ２）構成単位）
共役ジエン単量体の具体例としては、１，３−ブタジエン、イソプレン（２−メチル−１，３−ブタジエン）、２，３−ジメチル−１，３−ブタジエン、クロロプレン（２−クロロ−１，３−ブタジエン）等を挙げることができる。なかでも、１，３−ブタジエンが好ましい。これらは、一種単独で又は二種以上を組み合わせて用いることができる。
【００４６】
（Ｂ）成分に含まれる（ｂ２）構成単位の割合は、（ｂ１）構成単位＋（ｂ２）構成単位＝１００質量％とした場合に、４０〜９５質量％であることが好ましく、４５〜８５質量％であることが更に好ましく、５０〜８５質量％であることが特に好ましい。（ｂ２）構成単位の含有割合が４０質量％未満であると、Ｔｇが高く樹脂状となり割れ易く、人工芝カーペットの運搬、施工時等にバッキング材が破壊するなどし、人工芝カーペットとしての性能が低下する可能性がある。一方、含有割合が９５質量％超であると、得られるバッキング材のパイル糸引抜き強さが不足する傾向にある。
【００４７】
（（ｂ３）構成単位）
（Ｂ）成分は、少なくとも一種の官能基で変性されたものであることが好ましい。例えば、（Ｂ）成分中に、（ｂ３）カルボン酸基含有単量体に由来する構成単位（以下、「（ｂ３）構成単位」ともいう）が含有されていることが好ましい。カルボン酸基含有単量体の具体例としては、前記（Ａ）成分の「（ａ３）構成単位」で例示した化合物と同様のものを挙げることができる。なお、これらは、一種単独で又は二種以上を組み合わせて用いることができる。
【００４８】
（Ｂ）成分に含まれる（ｂ３）構成単位の割合は、（ｂ１）構成単位＋（ｂ２）構成単位＋（ｂ３）構成単位＝１００質量％とした場合に、０．１〜１５質量％であることが好ましく、０．５〜１０質量％であることが更に好ましい。（ｂ３）構成単位の含有割合が０．１質量％未満であると、機械的安定性が不十分となり、更に得られるバッキング材のパイル糸引抜き強さが不足する傾向にある。一方、１５質量％超であると、得られたエマルジョンの粘度が高過ぎて実用に適さなくなる傾向にあると共に、コストアップとなる場合がある。
【００４９】
（その他の構成単位（２））
（Ｂ）成分には、上記の（ｂ１）〜（ｂ３）構成単位以外の構成単位（その他の構成単位（２））が更に含有されていてもよい。「その他の構成単位（２）」の具体例としては、前記（Ａ）成分の「その他の構成単位（１）」で例示した各種単量体からなる構成単位と同様のものを挙げることができる。なお、これらは、一種単独で又は二種以上を組み合わせて用いることができる。
【００５０】
（Ｂ）成分は、より具体的にはアクリロニトリルブタジエンゴムであることが好ましい。このアクリロニトリルブタジエンゴムは、（ｂ１）構成単位を５〜６０質量％、（ｂ２）構成単位を４０〜９５質量％、及び（ｂ３）構成単位を０．１〜１５質量％（但し、（ｂ１）構成単位＋（ｂ２）構成単位＋（ｂ３）構成単位＝１００質量％）それぞれ含有するものであることが好ましい。
【００５１】
（（Ｂ）成分の合成方法）
（Ｂ）成分は、例えば、ラジカル重合開始剤の存在下で各単量体を共重合することにより合成することができる。なお、（Ｂ）成分は、前述の「（Ａ）成分の合成方法」と同様の方法に従って合成することができる。
【００５２】
（（Ｃ）（メタ）アクリル系共重合体）
（Ｃ）成分は、（メタ）アクリル系共重合体である。（Ｃ）成分は、（メタ）アクリル系単量体を重合させることによって得ることができる。なお、（Ｃ）成分の具体例としては、（ｃ１）（メタ）アクリル酸エステルに由来する構成単位（以下、「（ｃ１）構成単位」ともいう）を含有する重合体を挙げることができる。
【００５３】
（（ｃ１）構成単位）
（メタ）アクリル酸エステルの具体例としては、メチル（メタ）アクリレート、エチル（メタ）アクリレート、プロピル（メタ）アクリレート、ｎ−ブチル（メタ）アクリレート、イソブチル（メタ）アクリレート、ｔ−ブチル（メタ）アクリレート、ペンチル（メタ）アクリレート、ヘキシル（メタ）アクリレート、ヘプチル（メタ）アクリレート、オクチル（メタ）アクリレート、２−エチルヘキシル（メタ）アクリレート、ノニル（メタ）アクリレート、デシル（メタ）アクリレート等を挙げることができる。なかでも、メチルメタクリレート、エチルメタクリレート、ｎ−ブチルメタクリレート、ｎ−ブチルアクリレート、ヘプチルアクリレート、オクチルアクリレート、２−エチルヘキシルアクリレート、ノニルアクリレートが好ましく、メチルメタクリレート、ｎ−ブチルアクリレート、２−エチルヘキシルアクリレートが更に好ましい。
【００５４】
（Ｃ）成分に含まれる（ｃ１）構成単位の割合は、（ｃ１）構成単位＋（ｃ２）構成単位＝１００質量％とした場合に、６５〜９９．８質量％であることが好ましく、
６５〜９０質量％であることが更に好ましい。（ｃ１）構成単位の含有割合が６５質量％未満であると、バッキング面の割れが生じ易くなる傾向にある。一方、９９．８質量％超であると、重合安定性が低下する傾向にある。
【００５５】
（（ｃ２）構成単位）
（Ｃ）成分は、少なくとも一種の官能基で変性されたものであることが好ましい。例えば、（Ｃ）成分中に、（ｃ２）酸成分を有するビニル単量体に由来する構成単位（以下、「（ｃ２）構成単位」ともいう）が含有されていることが好ましい。「酸成分を有するビニル単量体」の具体例としては、アクリル酸、メタクリル酸、マレイン酸、イタコン酸等を挙げることができる。なかでも、アクリル酸、メタクリル酸が好ましい。
【００５６】
（Ｃ）成分に含まれる（ｃ２）構成単位の割合は、（ｃ１）構成単位＋（ｃ２）構成単位＝１００質量％とした場合に、０．２〜３５質量％であることが好ましく、１〜２５質量％であることが更に好ましい。（ｃ２）構成単位の含有割合が０．２質量％未満であると、重合安定性が低下する傾向にある。一方、３５質量％超であると、得られる（イ）成分の粘度が高くなり過ぎて実用に適さない場合がある。
【００５７】
（その他の構成単位（３））
（Ｂ）成分には、上記の（ｃ１）及び（ｃ２）構成単位以外の構成単位（その他の構成単位（３））が更に含有されていてもよい。「その他の構成単位（３）」を構成するために用いられる単量体の具体例としては、スチレン、α−メチルスチレン、ｐ−メチルスチレン、ビニルトルエン、クロロスチレン等の芳香族ビニル化合物単量体、（メタ）アクリロニトリル等のニトリル基含有単量体、（メタ）アクリルアミド、Ｎ−メチロール（メタ）アクリルアミド、Ｎ−エチロール（メタ）アクリルアミド、ジメチル（メタ）アクリルアミド、ジエチル（メタ）アクリルアミド等の（メタ）アクリルアミド系単量体、アクリルアミドメチルプロパンスルホン酸、スチレンスルホン酸塩等のスルホン酸基含有単量体、ジビニルベンゼン、エチレングリコールジメタクリレート、イソプロピレングリコールジアクリレート、テトラメチレングリコールジメタクリレート等の二官能単量体、２−ヒドロキシエチルメタクリレート、３−ヒドロキシブチルメタクレート、２−ヒドロキシエチルアクリレート、３−ヒドロキシブチルアクリレート等の水酸基含有単量体、３−メタクリロキシプロピルメチルジメトキシシラン、３−メタクリロキシプロピルトリメトキシシラン、３−メタクリロキシプロピルトリエトキシシラン等のアルコシシラン基含有単量体を挙げることができる。
【００５８】
（Ｃ）成分の合成に際しては、上記二官能単量体を架橋剤として用いることも可能である。これらの架橋剤は、（Ｃ）成分に含まれる（ｃ１）構成単位＋（ｃ２）構成単位+「その他の構成単位（３）」＝１００質量％とした場合に、１５質量％以下用いることが好ましく、１０質量％以下用いることが更に好ましい。なお、（Ｃ）成分は、架橋型であっても、非架橋型であってもよい。
【００５９】
（（Ｃ）成分の合成方法）
（Ｂ）成分は、例えば、ラジカル重合開始剤の存在下で各単量体を共重合することにより合成することができる。なお、（Ｃ）成分は、前述の「（Ａ）成分の合成方法」と同様の方法に従って合成することができる。
【００６０】
（（ロ）アクリルエチレン共重合物エマルジョン）
（ロ）成分は、具体的には不飽和カルボン酸（そのモノエステルを含む）等の不飽和酸とエチレンとの共重合体を含有するエマルジョンであり、この共重合体が、液体の分散媒中に分散している乳濁液である。この分散媒としては特に制限はないが、例えば、水、アルコール等を好適例として挙げることができる。
【００６１】
（ロ）成分は、不飽和カルボン酸に含まれるイオン基が金属イオンで部分的に中和されたアイオノマー型エマルジョンであることが好ましい。（ロ）成分がアイオノマー型エマルジョンであると、バッキング材のパイル糸引抜き強さが強くなる傾向にある。一方、（ロ）成分がアイオノマー型エマルジョンでない場合には、界面活性剤等を使用する必要があり、バッキング材の耐水性が低下する傾向にある。なお、不飽和カルボン酸は、一種単独で又は二種以上を組み合わせて用いることができる。
【００６２】
（ロ）成分に含有される共重合体の融点は、５０℃〜１００℃であることが好ましく、６０℃〜９０℃であることが更に好ましい。（ロ）成分に含有される共重合体の融点が１００℃超であると、人工芝カーペットの基布やパイル糸の耐熱温度から、加工時の乾燥温度を１１０℃以上にできなくなる場合があり、そのような場合（ロ）成分が乾燥時に溶融し難くなるため、得られるバッキング材のパイル糸引抜き強さが不足する傾向にある。一方、（ロ）成分に含有される共重合体の融点が５０℃未満になると、バッキング材そのものの凝集力が低下し、得られるバッキング材のパイル糸引抜き強さが不足する傾向にある。なお、融点は、示差走査熱量計（ＤＳＣ）を使用する公知の方法で測定することができる。なお、本明細書において、（ロ）成分に含まれる共重合体が一種類である場合における「融点」とは、その共重合体の融点をいう。また、（ロ）成分に含まれる共重合体が二種類以上である場合における「融点」とは、それらの共重合体全体の融点をいう。
【００６３】
（ロ）成分に含有される共重合体を構成するために用いられる不飽和カルボン酸の具体例としては、アクリル酸、メタクリル酸、クロトン酸、ケイ皮酸、マレイン酸、無水マレイン酸、フマル酸、イタコン酸、無水イタコン酸、テトラコン酸等の不飽和カルボン酸類；マレイン酸モノメチル、マレイン酸モノエチル、イタコン酸モノメチル、イタコン酸モノエチル、フタル酸モノヒドロキシレンアクリレート、ヘキサヒドロフタル酸モノ−２−アクリロイルオキシエチル、ヘキサヒドロフタル酸モノ−２−メタクリロイルオキシエチル、フタル酸、こはく酸、アジピン酸等の非重合性多価カルボン酸とアリルアルコール、メタリルアルコール、２−ヒドロキシエチルアクリレート、２−ヒドロキシエチルメタクリレート等のヒドロキシル基含有不飽和化合物とのモノエステル等の遊離カルボキシル基含有エステル類等を挙げることができる。これらの不飽和カルボン酸は、一種単独で又は二種以上を組み合わせて用いることができる。不飽和カルボン酸のなかでも、（メタ）アクリル酸（エステル）が好ましく、エマルジョンとしての安定性が向上するとともに、水溶性組成物のバインダーとして十分なパイル糸引抜き強さを得ることができる。なお、上記の不飽和カルボン酸に代えて、例えばスルホン酸（エステル）、アミノ酸（エステル）、尿酸（エステル）、ヒドロキシ（エステル）等を用いることもできる。
【００６４】
（ロ）成分が、前述のアイオノマー型エマルジョンである場合に、前記金属イオンを構成する金属の具体例としては、亜鉛、ナトリウム、カリウム、マグネシウム等を挙げることができる。特に亜鉛が好ましい。亜鉛を用いると、エマルジョンの粘度安定性が向上するとともに、バッキングとしてのパイル糸引抜き強さも高まる傾向にあるために好ましい。なお、金属イオン以外にも、例えばアンモニウムイオン等を用いることも可能である。
【００６５】
（ロ）成分の市販品としては、例えば、エチレン・メタクリル酸共重合物（商品名「ＭＹＥ−３０Ｅ５」）、エチレン・アクリル酸共重合物（商品名「ＭＹＥ−２５ＺＮ」）、いずれも丸芳化学社製）等を挙げることができる。
【００６６】
（人工芝カーペットバッキング材用組成物）
本発明の人工芝カーペットバッキング材用組成物に含まれる（ロ）成分の割合は、（イ）成分１００質量部（但し、固形分換算として）に対して、固形分換算で、１〜５０質量部、好ましくは２〜５０質量部、更に好ましくは５〜５０質量部である。１質量部未満であると、得られるバッキング材のパイル糸引抜き強さが不足する傾向にある。一方、５０質量部超であると、バッキング材に割れが生じやすくなり、人工芝カーペットの運搬、施工時等にバッキング材が破壊するなどし、人工芝カーペットとしての性能が低下する可能性がある。
【００６７】
本発明の人工芝用バッキング材用組成物の固形分濃度は、４０〜８５％であることが好ましく、５０〜８０％であることが更に好ましい。固形分濃度が４０％未満であると、塗布後の乾燥時間が長くなる傾向にある。一方、８５％超であると、粘度が過剰に高くなったり、不安定化しやすくなり、塗布が困難となる傾向にある。また、本発明の人工芝用バッキング材用組成物の粘度は、２，０００〜３０，０００ｍＰａ・ｓであることが好ましく、３，０００〜２５，０００ｍＰａ・ｓであることが更に好ましい。粘度が２，０００ｍＰａ・ｓ未満であると、固形物が沈降する傾向にある。一方、３０，０００ｍＰａ・ｓ超であると、バッキング材用組成物の基布への浸透が悪くなり、加工性が低下する傾向にある。なお、粘度が高く浸透性の悪いバッキング材用組成物を塗布した人工芝カーペットは、バッキング材のパイル糸引抜き強さが不足する傾向にある。
【００６８】
（その他の成分）
本発明の人工芝カーペットバッキング材用組成物には、必要に応じて、上述の（イ）成分及び（ロ）成分以外の成分として各種の添加剤を配合することができる。配合することのできる添加剤としては、例えば、フェノール系、有機ホスファイト系、チオエーテル系等の酸化防止剤；光安定剤；紫外線吸収剤；ビスアミド系、ワックス系、トリポリリン酸ナトリウム、ピロリン酸カリウム、有機金属塩系等の分散剤；アミド系、有機金属塩系、エステル系等の滑剤；含臭素有機系、リン酸系、三酸化アンチモン、水酸化マグネシウム、赤リン等の難燃剤；有機顔料；無機顔料；金属イオン系等の無機・有機抗菌剤；安定剤；防腐剤；架橋剤；増量剤；消泡剤；増粘剤等を挙げることができる。
【００６９】
架橋剤の具体例としては、エポキシ、イソシアネート、ヒドラジン系、アミン系、オキサゾリン、アジリジン、メラミン樹脂、ブロックイソシアネート等を挙げることができる。なかでも、可使時間の長い水溶性エポキシ、ブロックイソシアネートが好ましい。
【００７０】
ブロックイソシアネートは、ポリイソシアネートに活性水素を有するブロック剤を付加させることによって得ることができる。このブロックイソシアネートは、加熱することによりブロック剤が解離してイソシアネート基が発生するため、カルボン酸基含有単量体に由来する構成単位を含有する（Ａ）成分中の官能基（カルボン酸基）と反応し硬化するものである。
【００７１】
ブロックイソシアネートの具体例としては、特に限定されないが、ポリイソシアネート（類）としては、トリメチレンジイソシアネート、テトラメチレンジイソシアネート、ペンタメチレンジイソシアネート、ヘキサメチレンジイソシアネート、トリメチルヘキサメチレンジイソシアネート等の脂肪族イソシアネート；１，３−シクロペンタンジイソシアネート、１，４−シクロヘキサンジイソシアネート、１，２−シクロサキサンジイソシアネート等の脂肪族環式イソシアネート；キシリレンジイソシアネート、２，４−トリレンジイソシアネート、２，６−トリレンジイソシアネート等の芳香族イソシアネート；イソホロンジイソシアネート、ノルボルナンジイソシアネートメチル等の脂環族イソシアネート；及びこれらのヌレート体等の多量体や混合物等を挙げることができる。
【００７２】
前記ブロック剤としては、例えば、ハロゲン化炭化水素、メタノール、エタノール、ｎ−プロパノール、イソプロパノール、フルフリルアルコール、アルキル基置換フルフリルアルコール、ベンジルアルコール等の脂肪族、芳香族、又は複素環式アルコール；メチルエチルケトンオキシム、メチルイソブチルケトンオキシム、アセトンオキシム、シクロヘキサンオトキシム等のオキシム類；その他、カプロラクタム等を挙げることができる。
【００７３】
ポリイソシアネート（類）とブロック剤とを用いたブロックイソシアネートのうち、トリメチレンジイソシアネートにイソプロパノールをブロック剤として用いたものが好ましい。また、ブロック剤を解離させるための触媒を用いることができる。
【００７４】
架橋剤の配合量は、（イ）成分１００質量部（固形分換算）に対して、０．５〜２０質量部とすることが好ましく、１〜１２質量部とすることが更に好ましい。０．５質量部未満であると、バッキング材のパイル糸引抜き強さが不足する傾向にある。一方、２０質量部超であると、コストアップにつながり易くなるとともに、バッキング剤用組成物の粘度が高くなり、機械的安定性や化学的安定性が低下（バッキング材用組成物が不安定化）する傾向にある。
【００７５】
増量剤は、固形分濃度の増加や重量感を付与する目的で必要に応じて用いることのできるフィラーである。このようなフィラーの具体例としては、クレー、カオリン、タルク、炭酸カルシウム、重炭酸カルシウム、珪藻土、グラファイト、アルミナ、酸化鉄、酸化チタン、シリカ、ゴム粉末、ガラスフレーク、ベントナイト、水酸化アルミニウム等を挙げることができる。なかでも、炭酸カルシウム、重炭酸カルシウムが好ましい。
【００７６】
増量剤の配合量は、（イ）成分１００質量部（固形分換算）に対して、０〜５００質量部とすることが好ましく、０〜４５０質量部とすることが更に好ましく、０〜４００質量部とすることが特に好ましい。５００質量部超とすると、バッキング材が脆くなってパイル糸引抜き強さが不足する傾向にある。
【００７７】
分散剤は、各成分の均一に分散させるとともに適度な粘度を保持するという役目を果たすものである。分散剤の具体例としては、トリポリリン酸塩、ピロリン酸塩等の無機系分散剤；ポリカルボン酸塩、ホルマリン縮合ナフタレンスルホン酸塩等の高分子分散剤等を挙げることができる。なかでも、無機系分散剤が好ましい。
【００７８】
分散剤の配合量は、（イ）成分１００質量部（固形分換算）に対し、０．３〜２質量部とすることが好ましく、０．５〜１．５質量部とすることが更に好ましい。０．３質量部未満であると、各成分が均一に分散し難くなる傾向にある。一方、２質量部超であると、粘度の保持が困難になり易く、各成分の分離・沈降現象が生起し易くなる傾向にある。
【００７９】
消泡剤は、生産時及び加工時における泡立ち防止という役目を果たすものである。消泡剤の具体例としては、鉱物油ノニオン系界面活性剤、ポリジメチルシロキサンオイル、エチレンオキサイド又はプロピレンオキサイド変性したジメチルシリコーン又はジメチルシリコーンエマルジョン等のシリコン系消泡剤；鉱物油；アセチレンアルコール等のアルコール系消泡剤等を挙げることができる。
【００８０】
消泡剤の配合量は、（イ）成分１００質量部（固形分換算）に対し、通常、０．１〜１．５質量部、好ましくは０．３〜１．０質量部である。０．１質量部未満であると、十分な消泡効果を得難くなる傾向にある。一方、１．５質量部超であると、ハジキ現象が出て、加工製品の外観を損ない易くなる傾向にある。
【００８１】
（人工芝カーペットバッキング材用組成物の製造方法）
本発明のバッキング材用組成物は、例えば、以下のようにして製造することができる。先ず、（イ）成分、及び必要に応じて増量剤等の添加剤を、ラインブレンダー、ニーダー、ブレンダー、万能混合撹拌機等の混合機を使用して混合温度５〜４０℃で混合して混合物を調製する。調製した混合物に、（ロ）成分を配合し、上記混合機を使用して混合すれば、本発明の実施形態である人工芝カーペットバッキング材用組成物を得ることができる。
【００８２】
人工芝カーペット
本発明の人工芝カーペットバッキング材用組成物を用いれば、人工芝カーペットを製造することができる。この人工芝カーペットは、例えば、基布、及び基布の一方の面に配設された多数のパイル糸を有する人工芝基布と、基布の他方の面に、本実施形態の人工芝カーペットバッキング材用組成物が塗工されて形成されたバッキング材とを備えたものである。このため、本実施形態の人工芝バッキング材用組成物を用いて製造された人工芝カーペットは、基布に配設されたパイル糸が良好な状態で保持されているとともに、通常状態（常態）や水浸処理状態においても高いパイル糸引抜き強さを示すものである。また、割れを生じ難いバッキング材を備えたものであるために、ライフサイクルが長いといったメリットがある。従って、本実施形態の人工芝カーペットバッキング材用組成物を用いて製造された人工芝カーペットは、激しい運動をするスポーツが行われる競技場等に用いることが有効である。
【００８３】
（人工芝カーペットの製造方法）
上記の人工芝カーペットは、例えば、以下のように製造することができる。先ず、基布に多数のパイル糸を植設して人工芝基布を形成する。その後、基布の裏面に、本実施形態の人工芝カーペットバッキング材用組成物を塗布する。この人工芝カーペットバッキング材用組成物の塗布量は、乾燥質量基準で、１００〜１，５００ｇ／ｍ２とすることが好ましく、１５０〜１，３００ｇ／ｍ２とすることが更に好ましい。塗布量が１００ｇ／ｍ２未満であると、得られるバッキング材のパイル糸引抜き強さが不足する傾向にある。一方、１，５００ｇ／ｍ２超であると、塗布量が多過ぎであるために、バッキング材が乾燥不足となる傾向にある。塗布後、９０〜１１０℃で加熱乾燥を行う。加熱温度が９０℃未満では乾燥不足となる傾向にある。一方、１１０℃超であると、パイル糸が収縮する傾向にある。加熱時間は、加熱温度にもよるが５〜４０分とすることが好ましい。乾燥が完了すれば、人工芝カーペットを得ることができる。なお、基布は、ポリプロピレン（ＰＰ）、フェルト等を原料とするものを用いることができる。また、パイル糸は、ポリエチレン、ナイロン等を原料とするものを用いることができる。
【実施例】
【００８４】
以下、本発明を実施例に基づいて具体的に説明するが、本発明はこれらの実施例に限定されるものではない。なお、実施例、比較例中の「部」及び「％」は、特に断らない限り質量基準である。また、各種物性値の測定方法、及び諸特性の評価方法を以下に示す。
【００８５】
［ガラス転移温度（Ｔｇ）］：（イ）成分のエマルジョンを１３０℃で３０分間加熱乾燥し、フィルムを作製する。示差走査熱量計（商品名「ＤＳＣ−２２０Ｃ」、セイコー電子社製）を用いて、昇温速度１５℃／分の条件で、この乾燥フィルムのガラス転移温度（Ｔｇ）を測定した。なお、ポリマーが複数種類含まれているポリマー混合物については、それぞれのポリマーのＴｇとバッキング材用組成物中のそれぞれのポリマーの配合割合（合計１００）から比率計算で算出し、「ガラス転移温度（Ｔｇ）」とした。
【００８６】
［融点］：（ロ）成分のエマルジョンを１２５℃で３０分間加熱乾燥し、フィルムを作製する。示差走査熱量計（商品名「ＤＳＣ−２０１０」、ティー・エイ・インスツルメント・ジャパン社製）を用いて、昇温速度１０℃／分の条件で、この乾燥フィルムのフロー最下部点の温度を「融点」として測定した。なお、ポリマーが複数種類含まれているポリマー混合物について、同様の操作で測定した数値についても「融点」とした。
【００８７】
［固形分濃度］：ホットプレート法により測定・算出した。具体的には、試料１ｇをアルミ皿に取り、１６０〜１８０℃で水分を気化させ、気化前後の質量変化を測定することにより「固形分濃度」を算出した。
【００８８】
［粘度］：試料を、Ｂ型粘度計（型番「ＢＭ型」、東京計器社製）の４号ローターにて１２ｒｐｍ、液温２５℃、１分間供することによって測定した。
【００８９】
［人工芝のパイル糸引抜き強さ（人工芝抜糸力）］：オートグラフ（型番「ＡＧ５００Ａ」、島津製作所社製）を用いて、１００ｍｍ／分の引張スピードで抜糸したときのパイル当たりの抜糸に必要な力を測定した。測定用のパイルには、その長さ（パイル長）が７０ｍｍのパイル糸の束を使用し、通常状態（常態）及び水浸２４時間後の状態（水浸処理状態）の人工芝カーペットからそれぞれ、２３℃、相対湿度６０％の恒温室でパイル糸引抜き強さ試験を実施した。ここで、「通常状態（常態）」とは、相対湿度６０％、温度２３℃で少なくとも２４時間放置した状態をいう。また、「水浸処理状態」とは、人工芝カーペットにおける基布とバッキング材の部分を温度２３℃の水中に、２４時間浸した直後の状態をいう。なお、パイル糸引抜き強さは、パイルの抜糸に必要な力が通常状態で１００Ｎ／本以上であった場合を「合格」と判定することができる。なお、「パイル」とは、複数のパイル糸から構成される束の一本をいう。
【００９０】
［バッキング材の割れ］：バッキング加工した人工芝カーペットを、温度２℃に設定したインキュベーター（型番「ＭＩＲ−２５３」、三洋電機社製）に、少なくとも２４時間放置した。インキュベーターより取り出した直後に折り曲げ、バッキング面の割れの有無を評価した。評価基準を以下に示す。
○：折り曲げてもバッキング面が割れない。
×：折り曲げるとバッキング面が割れる。
【００９１】
（実施例１）
（１）人工芝カーペットバッキング材用組成物の調製：カルボキシ変性ＳＢＲ（商品名「ＪＳＲ０５６９」、ＪＳＲ社製、Ｔｇ：−５℃）を含有するエマルジョン１００部（固形分換算）、アクリルエチレン共重合物エマルジョン（商品名「ＭＹＥ−２５ＺＮ」、丸芳化学社製、融点＝７６．５℃、亜鉛中和）２部、増量剤として重炭酸カルシウム（商品名「ＬＷ４０００」、清水工業社製）２００部、界面活性剤（商品名「エレミノールＨＮ１００」、三洋化成工業社製）０．６部、分散剤として重合リン酸塩（商品名「トリポリリン酸ソーダ」、米山化学社製）０．６部、消泡剤としてシリコン（商品名「ＫＭ−７１」、信越化学工業社製）０．１２部、及び増粘剤としてポリアクリル酸ソーダ（商品名「アロンＡ−２０Ｐ」、東亜合成社製）０．２部を、撹拌機（型番「ＬＲ５００Ｂ」、ヤマト科学社製）を使用して常温で１０分間混合し、人工芝カーペットバッキング材用組成物を調製した。調製した人工芝カーペットバッキング材用組成物の固形分濃度は６０％、粘度は４０００ｍＰａ・ｓであった。
【００９２】
（２）人工芝カーペットの製造：ポリプロピレン製の基布に、ポリエチレン製のパイル糸を植設して人工芝基布を作製した。基布の、パイル糸を植設した面と反対側の面に、ＷＥＴ９００ｇ／ｍ２の塗布量となるように、調製した人工芝カーペットバッキング材用組成物を塗布した。その後、１１０℃で４０分間、加熱乾燥して人工芝カーペットを製造した。製造した人工芝カーペットのパイル糸引抜き強さ（人工芝抜糸力）は、通常状態で１００．１Ｎ／パイル、水浸処理（２４時間）状態で７４．５Ｎ／パイルであった。また、バッキング材の割れについての評価結果は「○」であった。
【００９３】
（実施例２〜１６、比較例１〜９）
表１及び表２に示す配合処方とすること以外は、上述した実施例１と同様にして、人工芝カーペットバッキング材用組成物、及び人工芝カーペットを製造した。各種物性の測定・評価結果を表１及び表２に示す。なお、表１〜３における「Ｓ−１」〜「Ｓ−３」及び「Ｅ−１」〜「Ｅ−３」の内容を以下に示す。
【００９４】
［カルボキシ変性ＳＢＲ］：
「Ｓ−１」：商品名「ＪＳＲ０５４８」（Ｔｇ：−４９℃、ＪＳＲ社製）
「Ｓ−２」：商品名「ＪＳＲ０５６９」（Ｔｇ：−５℃、ＪＳＲ社製）
「Ｓ−３」：商品名「ＪＳＲ０５９７」（Ｔｇ：２８℃、ＪＳＲ社製）
【００９５】
［アクリルエチレン共重合物エマルジョン］：
「Ｅ−１」：商品名「ＭＹＥ−３０Ｅ５」（融点：７９．６℃、ナトリウム・カリウム中和、丸芳化学社製）
「Ｅ−２」：商品名「ＭＹＥ−２５ＺＮ」（融点：７６．５℃、亜鉛中和、丸芳化学社製）
「Ｅ−３」：商品名：「ＭＹＥ−２２Ａ」（融点：７３．９℃、アンモニウム中和、丸芳化学社製）
【００９６】
【表１】
2008088414.tif 000003
【００９７】
【表２】
2008088414.tif 000004
【００９８】
【表３】
2008088414.tif 000005
【００９９】
表１〜３に示すように、実施例１〜１６の人工芝カーペットバッキング材用組成物を用いて製造した人工芝カーペットは、比較例１〜９の人工芝カーペットバッキング材用組成物を用いて製造した人工芝カーペットに比べて、より良好な状態でパイル糸を保持できることが明らかである。
【産業上の利用可能性】
【０１００】
本発明のバッキング材用組成物を用いれば、パイル糸を良好な状態で保持し得るバッキング材を製造することができる。このバッキング材は、テニスコート用人工芝等のバッキング材として好適であるとともに、サッカーやラグビー等の激しい運動を行うスポーツが開催される競技場の人工芝等のバッキング材としても好適である。